СЫРЬЕВАЯ СМЕСЬ ДЛЯ ТЕРМОДЕКОРИРОВАНИЯ ПОВЕРХНОСТИ БЕЗОБЖИГОВЫХ МАТЕРИАЛОВ И ИЗДЕЛИЙ
CRUDE MIXTURE FOR THERMAL DECORATING SURFACES OF NON-FIRED MATERIALS AND ARTICLES

Изобретение касается составов сырьевых смесей для термодекорирования поверхности искусственных каменных безобжиговых материалов и изделий, преимущественно бетонных, известково-песчаных.
Известны сырьевые смеси для термодекорирования поверхности безобжиговых материалов и изделий, включающие фритту и глину [1]. При нанесении таких смесей на поверхность бетонных изделий они высыхают, приобретая вид «корки», частично отслаиваются и при оплавлении сдуваются пламенем газовой горелки, что приводит к образованию дефектов стекловидного покрытия.
Задача изобретения состоит в получении равномерного стекловидного покрытия на поверхности безобжиговых материалов и изделий.
2
Технический результат достигается тем, что сырьевая смесь для термодекорирования поверхности безобжиговых материалов и изделий, включающая легкоплавкую фритту, глину и окрашивающую добавку, дополнительно содержит минеральное вяжущее, причем легкоплавкая фритта, глина и окрашивающая добавка по отдельности размолоты сухим способом до удельной поверхности 3000-5000 см/г и затем смешаны с минеральным вяжущим при следующем соотношении компонентов, мас.%: легкоплавкая фритта 55-70, глина 0,5-5,0, минеральное вяжущее 15,0-30,0, окрашивающая добавка 0,1-10,0.
Для приготовления сырьевой смеси для термодекорирования поверхности искусственных каменных безобжиговых материалов и изделий могут быть использованы любые легкоплавкие фритты, в том числе цветные, красножгущиеся (для получения стекловидных покрытий темных тонов) и беложгущиеся (для получения стекловидных покрытий светлых тонов) глины. Наиболее предподчтительно использование глин Просяновского, Часовъярского, Дружковского, Веселовского месторождений.
В качестве минерального вяжущего используют молотую негашеную известь, гипс (строительный, формовочный, высокопрочный, эстрих-гипс), цемент (портландцемент и его разновидности, пуццолановый цемент), каустический магнезит и др. Использование быстротвердеющего гипса нежелательно.
В качестве окрашивающих добавок возможно использование пиролюзита, окиси кобальта, никеля, хрома, железа, меди и др., а также выпускаемых промышленностью керамических пигментов.
В таблице 1 приведены составы фритты.
Таблица 1
Компоненты фритты
Состав, мас.%
1
2
3
песок кварцевый
13,78
24,62
35,6
полевой шпат
30,31
27,59
-
каолин
4,72
-
-
сода кальцинированная
11,81
20,37
21,21
селитра натриевая
2,75
5,94
3,54
бура кристаллическая
29,92
10,19
21,21
кремнефтористый натрий
6,71
-
-
плавиковый шпат
-
5,04
2,23
хромпик
-
6,25
-
поташ
-
-
3,41
окись алюминия
-
-
5,3
двуокись титана
-
-
3,3
окись кобальта
~
-
4,2
В таблице 2 приведены составы сырьевой смеси для термодекорирования поверхности искусственных каменных безобжиговых материалов и изделий.
Таблица 2
Компоненты смеси
Состав, мас.%
1
2
3
фритта
64(состав №1 из табл.1)
70(состав №2 из табл.1)
55(состав №3 из табл.1)
глина
0,5
5,0
4,5
минеральное вяжущее:
- известь
25,4
- гипс
15
- цемент
30
окрашивающая добавка
- пиролюзит
0,1
- окись кобальта
10
- окись меди
10
2
Фритту, глину, окрашивающую добавку по отдельности размалывают сухим способом до порошкообразного состояния (до удельной поверхности 3000-5000 см/г), дозируют и затем смешивают с минеральным вяжущим.
В полученную смесь добавляют воду и готовят суспензию с влажностью 50-60%. Суспензию наносят (напыляют) на поверхность безобжиговых изделий, выдерживают в течение 1 сут и закрепляют оплавлением с применением пламени газовой (например, ацетиленовой) горелки. Сырьевая смесь хорошо удерживается на поверхности изделий и не сдувается при оплавлении, что обеспечивает получение равномерного стекловидного покрытия.
Источник информации
1. Суржаненко А.Е. Альфрейно-живописные работы. - М.: Высш. шк., 1976. - c.238.